МНОГОСЛОЙНЫЙ АЛЮМИНИЕВЫЙ ЛИСТ ДЛЯ БЕСФЛЮСОВОЙ ВЫСОКОТЕМПЕРАТУРНОЙ ПАЙКИ В РЕГУЛИРУЕМОЙ АТМОСФЕРЕ

1. Лист из алюминиевых сплавов для бесфлюсовой высокотемпературной пайки, подходящий для припаивания к другим деталям, включающий материал сердцевины из алюминиевого сплава, покрытый промежуточным слоем алюминиевого сплава, содержащего ≤1,0% Si и 0,1-2,5% Mg, причем промежуточный слой покрыт тугоплавким припоем на основе Al-Si, который содержит 5-14% Si, <0,02% Mg, 0,01-1,0% Bi, ≤0,8% Fe, ≤6% Zn, ≤0,1% Sn, ≤0,1% In, ≤0,3% Cu, ≤0,15% Mn, ≤0,05% Sr и неизбежные примеси, каждая в количествах менее 0,05 мас.%, а суммарное содержание примесей менее 0,2 мас.%, с остатком, состоящим из алюминия, и при этом упомянутые материал сердцевины и промежуточный слой имеют более высокую температуру плавления, чем тугоплавкий припой, и при этом промежуточный слой является протекторным по отношению к сердцевине.
2. Лист из алюминиевых сплавов для высокотемпературной пайки по п. 1, где сплав промежуточного слоя содержит
Mg 0,1-2,5%, предпочтительно ≥0,2%, более предпочтительно ≥0,3%, а наиболее предпочтительно 0,5-2,5%,
Mn<2,0%,
Cu≤1,2%,
Fe≤1,0%,
Si≤1,0%,
Ti≤0,2%,
Zn≤6%,
Sn≤0,1%,
In≤0,1%, и
Zr, Cr, V и/или Sc≤0,2% в сумме, и
неизбежные примеси, каждая в количествах менее 0,05%, а суммарное содержание примесей менее 0,2%, с остатком, состоящим из алюминия.
3. Лист из алюминиевых сплавов для высокотемпературной пайки по любому из пп. 1 и 2, где материал сердцевины представляет собой сплав 3XXX, предпочтительно содержащий
Mn<2,0%,
Cu≤1,2%,
Fe≤1,0%,
Si≤1,0%,
Ti≤0,2%,
Mg≤2,5%, предпочтительно 0,03-2,0%,
Zr, Cr, V и/или Sc≤0,2% в сумме, и
неизбежные примеси, каждая в количествах менее 0,05%, а суммарное содержание примесей менее 0,2%, с остатком, состоящим из алюминия.
4. Лист из алюминиевых сплавов для высокотемпературной пайки по любому из пп. 1 и 2, где тугоплавкий припой на основе Al-Si содержит от 0,05 до 0,5% Bi, предпочтительно 0,07-0,2% Bi.
5. Лист из алюминиевых сплавов для высокотемпературной пайки по любому из пп. 1 и 2, где тугоплавкий припой на основе Al-Si содержит <0,01% Mg.
6. Лист из алюминиевых сплавов для высокотемпературной пайки по любому из пп. 1 и 2, где тугоплавкий припой на основе Al-Si содержит 7-13% Si.
7. Лист из алюминиевых сплавов для высокотемпературной пайки по любому из пп. 1 и 2, где температура плавления промежуточного слоя и температура плавления сердцевины составляет >615°C.
8. Лист из алюминиевых сплавов для высокотемпературной пайки по любому из пп. 1 и 2, где температура плавления тугоплавкого припоя составляет 550-590°C.
9. Лист из алюминиевых сплавов для высокотемпературной пайки по любому из пп. 1 и 2, где толщина промежуточного слоя по отношению к толщине слоя тугоплавкого припоя составляет 25-250%, предпочтительно 50-150%.
10. Лист из алюминиевых сплавов для высокотемпературной пайки по любому из пп. 1 и 2, где толщина промежуточного слоя составляет 5-200 мкм.
11. Лист из алюминиевых сплавов для высокотемпературной пайки по любому из пп. 1 и 2, где лист для высокотемпературной пайки имеет тугоплавкий или протекторный плакирующий слой на стороне сердцевины, противоположной стороне, включающей промежуточный слой и тугоплавкий припой.
12. Лист из алюминиевых сплавов для высокотемпературной пайки по п. 11, где протекторная плакировка на противоположной стороне сердцевины покрыта протекторным слоем или слоем тугоплавкого припоя.
13. Паяное изделие, включающее лист из алюминиевых сплавов для высокотемпературной пайки по любому из предшествующих пунктов, при этом промежуточный слой является протекторным по отношению к сердцевине.
14. Способ высокотемпературной пайки теплообменника без использования флюса с использованием листа из алюминиевых сплавов для высокотемпературной пайки по любому из пп. 1-12 для ребер, трубок или коллекторных пластин.
15. Теплообменник, включающий лист из алюминиевых сплавов для высокотемпературной пайки по любому из пп. 1-12.
16. Применение листа из алюминиевых сплавов для высокотемпературной пайки по любому из пп. 1-12 для получения теплообменников.